(57)【要約】  本発明は、微粉の形態のフッ化カルシウムおよび硫酸からのＨＦおよび硬石膏の製造方法に関する。硫酸の含有率は、凝集が全く起こらない範囲に保たれる。本発明の方法では、天然蛍石に由来するダスト、ならびに、例えば含まれるＨＦを除去するために塩基性カルシウム化合物で廃ガスもしくは廃水を処理することによるフッ化カルシウムと任意選択的に炭酸カルシウム含有固形分とからの、合成フッ化カルシウムを反応させることができる。【特許請求の範囲】
【請求項１】
フッ化水素の製造方法であって、出発原料として実質的に微粉の形態のフッ化カルシウムが硫酸と反応させられるが、ただし、反応混合物中の硫酸の含有率が反応混合物の総重量の２０重量％以下の量に保たれる方法。
【請求項２】
９０重量％以上および１００重量％以下のＨ２ＳＯ４濃度の硫酸が適用される請求項１に記載の方法。
【請求項３】
不活性液体希釈剤が全く存在しないかまたは前記反応混合物に全く加えられない請求項１に記載の方法。
【請求項４】
天然蛍石からの微粉が出発原料として使用される請求項１に記載の方法。
【請求項５】
前記出発原料が塩基性カルシウム化合物を含む、および／または塩基性カルシウム化合物が反応のために必要とされるエネルギーの少なくとも一部を提供するために加えられる請求項１に記載の方法。
【請求項６】
合成フッ化カルシウムが出発原料として使用される請求項１に記載の方法。
【請求項７】
前記合成フッ化カルシウムがフッ化物含有廃ガスもしくは廃水の処理から得られる請求項６に記載の方法。
【請求項８】
前記合成フッ化カルシウムがかなりの量の塩基性カルシウム化合物を含む請求項７に記載の方法。
【請求項９】
前記硫酸は５００〜８００℃に予熱されたフッ化カルシウムと反応させない請求項１に記載の方法。
【請求項１０】
前記反応が回分式に行われる請求項１に記載の方法。
【請求項１１】
加えられる硫酸の量と塩基性カルシウム塩およびフッ化カルシウムを完全に硫酸カルシウムに転化させるために化学量論的に必要とされる量との比が約１：１〜１．２：１である請求項５に記載の方法。
【請求項１２】
前記反応が連続的に行われる請求項１に記載の方法。
【請求項１３】
前記反応混合物中の硫酸カルシウムの含有率が４０重量％以上の量で反応混合物の全体にわたって保たれる請求項１２に記載の方法。
【請求項１４】
最終生成物として反応器から抜き出された部分容積中の硫酸カルシウムの含有率が９８重量％以上である請求項１２に記載の方法。
【請求項１５】
硫酸および微粉が互いに反応するために加えられる前記部分容積中の硫酸カルシウムの濃度が９６重量％以下に保たれる請求項１２に記載の方法。
【発明の詳細な説明】
【技術分野】
【０００１】
本発明は、蛍石または合成フッ化カルシウム、例えば、フッ化カルシウム含有廃棄物からのフッ化水素の製造方法に関する。
【背景技術】
【０００２】
フッ化水素（ＨＦ）がフッ化カルシウムから製造できることはよく知られている。ソースは、多かれ少なかれ濃硫酸または発煙硫酸とさえ反応させられる、天然に存在する蛍石、天然鉱物である。
【０００３】
例えば、（特許文献１）は、過剰の硫酸での微粒子のフッ化カルシウムからのＨＦの生産方法を開示している。（特許文献２）は、濃硫酸が反応器中の微粒子の蛍石上へノズルを通して吹き付けられる方法を開示している。（特許文献３）（（特許文献４））は、蛍石および硫酸がプレミキサーまたはプレ反応器で反応させられて約４０〜５０％の転化率の粉状生成物を生成し；この粉状生成物が次に回転キルン中で加熱されてＨＦおよび硫酸カルシウムをもたらし；蛍石の１モル当たり、３〜３．５モルの硫酸カルシウムが回転キルンにリサイクルされる方法を開示している。（特許文献５）は、硫酸中の懸濁液の形態での微粉の転化方法を記載している。
【０００４】
（特許文献６）は、微細蛍石粒子、例えば、４μｍのサイズの粒子を出発原料として適用することができる、蛍石および硫酸からのＨＦの製造方法を開示している。反応は希釈剤の存在下に行われる。トリクロロベンゼン、特に１，２，４−トリクロロベンゼンが申し分のない媒体であると述べられている。
【０００５】
（特許文献７）は、反応で生成する硬石膏の１部当たり３部以上の硬石膏が反応器へリサイクルされる、蛍石および硫酸からのＨＦの製造方法を開示している。
【０００６】
（特許文献８）は、微粒子の蛍石および硫酸からのＨＦの製造方法を開示している。蛍石は、それが硫酸と接触させられる前に５００〜８００℃に予熱される。
【０００７】
微細な微粒子の出発原料の処理中に、それがフッ化カルシウムを含む廃棄物からの微粉、または微粉を含む蛍石であるならば、硫酸との反応が行われたときに、特に反応が回転キルンで行われた場合に問題が起こることを観察することができる。例えば、反応混合物は最初には液体であるが、固化し、一緒に焼け固まり、こうして回転キルンでの移送を妨害する。
【０００８】
さらに、天然蛍石の微粉はより粗い蛍石粒子中に含まれるより高レベルの炭酸塩（多くの場合炭酸カルシウム）を含むことが分かった。硫酸と反応させられるとき、炭酸塩は二酸化炭素ガスを形成する。通常の反応器での蛍石と硫酸との反応は、このガスによって妨害される。廃液処理からの微粉は、多くの場合非常に高いレベルの炭酸塩を含み、従って従来の装置で処理することはできなかった。
【０００９】
その結果として、蛍石を硫酸と反応させる前に除去された微粉、および廃液処理で得られた微粉はごみとして捨てられていたが、そのことは、価値ある原材料の損失を意味する。
【先行技術文献】
【特許文献】
【００１０】
【特許文献１】米国特許第３，８２５，６５５号明細書
【特許文献２】米国特許第３，４６９，９３９号明細書
【特許文献３】欧州特許出願公開第Ａ０  １６３５６５号明細書
【特許文献４】英国特許第２１５９１３６号明細書
【特許文献５】同時係属国際特許出願ＰＣＴ／ＥＰ第２００８／０５１２１２号パンフレット
【特許文献６】米国特許第２，８４６，２９０号明細書
【特許文献７】米国特許第３，７１８，７３６号明細書
【特許文献８】米国特許第３，８７８，２９４号明細書
【発明の概要】
【発明が解決しようとする課題】
【００１１】
本発明の方法は、最先端技術のこれらのおよび他の問題を解決する。
【課題を解決するための手段】
【００１２】
本発明によれば、出発原料として実質的に微粉の形態のフッ化カルシウムが硫酸と反応させられるが、ただし、反応混合物中の硫酸の含有率が２０重量％以下の量に保たれる方法が提供される。これは、反応の全体にわたって、硫酸の量が反応混合物の総重量の２０重量％を決して超えないことを意味する。反応の高速を達成するために、硫酸の濃度は好ましくは５重量％以下である。このようにして、反応混合物は腐食性にならず、凝集せず、かつ、後で固化し、こうして反応器内部構造物を塞ぐ可能性があるペースト様材料を形成しない。それとは反対に、それは流動化可能のままであり、簡単な機械的手段によって撹拌することができる。好適な手段は、例えば、反応器内部の内部構造物である。内部構造物として、固定されたまたは柔軟性のある手段、例えば、反応器の壁に固定されたシャッフル様の内部構造物、または回転するもしくは別のやり方で可動の櫂が好適である。本方法は、例えば、簡単なミキサー、流動床反応器で、反応器内部構造物付き回転反応器で、または回転スクリューもしくは櫂付き反応器で行うことができる。形成される二酸化炭素を反応器から取り除き得ることが賢明である。
【００１３】
好ましくは、１，２，４−トリクロロベンゼンは全く加えられないかまたは存在せず；より好ましくはトリクロロベンゼンは全く加えられないかまたは存在せず；さらにより好ましくは、不活性液体希釈剤は全く加えられないかまたは存在しない。
【発明を実施するための形態】
【００１４】
好ましい実施形態では、反応に必要とされるエネルギーの少なくとも一部を提供するために、出発原料は塩基性カルシウム化合物を含む、および／または塩基性カルシウム化合物が加えられる。勿論、追加の硫酸が、蛍石のみならず、塩基性カルシウム化合物をまた硫酸カルシウムへ転化するために、かかる出発原料に必要とされる。通常、硫酸の追加量は、塩基性カルシウム化合物を硫酸カルシウムに転化するために化学量論的に必要とされる量の±５重量％の範囲に相当する。
【００１５】
本方法は、非常に柔軟なやり方で行うことができる。それは、回分式にまたは連続的に行うことができる。
【００１６】
回分式プロセスを行うことができる方法について幾つかの実施形態がある。
【００１７】
一実施形態によれば、硫酸は、二酸化炭素の形成下に、存在する本質的に全て炭酸塩（ほとんどまたは完全に炭酸カルシウム）と反応するのに十分な量で加えられる。必要量は、例えば、炭酸塩含有率を測定するための微粉の分析後に計算することができるか、または二酸化炭素発生を監視して簡単な試験を行うことができる。ここで、硫酸は、反応混合物が流動化可能のままであるような量で少しずつまたは連続的に加えられる。炭酸塩を本質的に含まないフッ化カルシウムである反応生成物は、硫酸とのその後の反応で硫酸カルシウムおよびＨＦへのさらなる転化のために任意の粒度の蛍石に加えることができる。
【００１８】
回分式反応の別の実施形態では、硫酸は、含まれる炭酸塩をフッ化物へ転化するのに十分なおよびまた元々存在するかまたは、例えば存在するかもしくは加えられた炭酸塩から形成された、フッ化カルシウムの少なくとも一部もしくは全てをさえ硫酸カルシウムおよびＨＦへ転化するのに十分な量で加えられる。またこの実施形態では、硫酸は、反応混合物が流動化可能のままであるような量で加えられる。
【００１９】
回分式反応では、蛍石および硫酸が反応させられる場合、反応は通常０の転化率で始まり、完全な転化（１００％）で理想的には終わる。しかし勿論、例えば、４０重量％以上の硫酸カルシウムを含む反応混合物から同様にうまく開始されてもよい。
【００２０】
好ましくは、反応は連続的に行われる。連続モードが行われる本発明の実施形態では、反応混合物中の硫酸カルシウムの含有率は、反応の全体にわたって、反応混合物の少なくとも４０重量％が硫酸カルシウムで構成されるように調整される。好ましくは、反応混合物の５０重量％以上、特に好ましくは、６０重量％以上が硫酸カルシウムで構成される。このようにして、非常に腐食性であると、かつ、さらなる不利点（例えばベーキング）を有すると考えられる低転化率の局面は回避される。
【００２１】
反応混合物のいかなる部分容積も流動化可能のままであることが望ましいので、下限範囲の濃度の硫酸カルシウムが完結した反応混合物の全体にわたって存在するべきであることが指摘されなければならない。上限範囲に関しては、反応混合物の全体にわたって濃度勾配があることが望ましい。最終生成物として反応器から抜き出される反応混合物のそれらの部分容積中で、下記のように、硫酸カルシウムが適用される幾つかの目的にとって残存含有率のフッ化カルシウムが有利でさえある可能性があるので、硫酸カルシウムの含有率は必ずしも１００％でなければならないわけではないが；それはできるだけ高いものであるべきである。互いに反応するために硫酸および微粉が加えられるそれらの部分容積中で、硫酸カルシウムの含有率は好ましくは９６重量％以下であり；より好ましくは、それは９０重量％以下である。
【００２２】
連続モードでは、硫酸および微粉は連続的に反応器へ加えられる。硫酸の量は、混合物を流動化可能に保つために反応混合物の多くとも、２０重量％が硫酸で構成されるように調節される。勿論、反応器中の硫酸、溶解ＨＦ、硫酸カルシウム、および多分存在する中間体（例えば半水和物）の合計は１００重量％になる。
【００２３】
連続反応を開始するために、硫酸カルシウムは、所望の量で反応器中へ充填されてもよく、次に、微粉および硫酸の導入が開始される。あるいはまた、反応器は、微粉を充填し、硫酸を加え、そして所望の程度の転化が達成されるまで反応生成物を反応器から取り出すことなく反応を行うことによって回分モードで運転することができる。次に、微粉もまた加えられ、連続モードが始まる。こうして、この実施形態では、硫酸カルシウム（硬石膏）は反応器へ全くリサイクルされないかまたは導入されない。
【００２４】
連続反応は、微粉および硫酸が反応器内部のある部分で加えられ、反応生成物が反応器から抜き出される別の部分に反応混合物が運ばれる反応器で最良に行われる。反応は、反応剤の添加のポイントから反応混合物が抜き出されるポイントまで反応生成物が移動する時間の間ずっと起こる。好適な反応器は、例えば、「Ｌｏｅｄｉｇｅ」ミキサーとして知られるミキサーである。かかるミキサーは内部構造物を有し、そして回転する。
【００２５】
蛍石と硫酸との全体反応を考えると、フッ化カルシウムの全てをＨＦおよび硫酸カルシウムへ転化するために化学量論的に必要とされる硫酸の少なくとも９５％、好ましくは少なくとも１００％を適用することが賢明である。多くの場合、化学量論的に必要とされるより多くの硫酸が適用される。例えば、硫酸は２０重量％以下またはそれ以上の過剰で適用することができる。この過剰を中和するために、酸化カルシウム、水酸化カルシウムまたは炭酸カルシウムを、形成した硫酸カルシウム（硬石膏）に反応後に加えることができる。多くの場合、ＨＦおよび硫酸カルシウムを形成するためのフッ化カルシウムと硫酸との反応は１００％転化が達成されるまで必ずしも行われなければならないわけではないことが指摘されねばならない。形成された硫酸カルシウム中に残存する少ない百分率、例えば２重量％以下の未反応フッ化カルシウムは多くの場合望ましいことでさえある。
【００２６】
本発明の方法は、微粉の含有率が９０重量％以上、好ましくは９５重量％以上、またはさらに１００重量％である出発原料で好ましくは行われる。微粉は、乾燥または乾燥された形態（好ましくは０．５重量％未満の含水率）で好ましくは適用される。
【００２７】
本発明の方法に従って処理することができる微粉中のフッ化カルシウムの含有率は、非常に多様である。例えば、天然蛍石の微粉では、ＣａＦ２含有率は通常非常に高く、例えば、９０〜９５重量％であるかまたはさらにそれより高い。例えば、廃ガスもしくは廃水処理での沈澱によって得られる微粉では、フッ化カルシウムの含有率は、５０重量％（乾燥質量に対して）およびさらにより低いほどに低い可能性がある。これらの値の間のフッ化カルシウム含有率の微粉を同様に処理することができる。また、他の成分の可能な含有率も非常に多様である。例えば、天然蛍石の微粉では、炭酸塩（特に炭酸カルシウム）の含有率はむしろ低く、例えば１〜４重量％である。廃棄物処理に由来する沈澱微粉では、それは全く高い、例えば５〜２５重量％またはさらにそれ以上であることができる。必要ならば、上記のように、炭酸カルシウムまたは他の塩基性カルシウム化合物、例えば酸化カルシウムが意図的に加えられてもよい。本発明の方法は、上に示された限界をさらに超える広い範囲の炭酸塩を含む微粉で行うことができる。硫酸カルシウムが存在する場合、これは、反応を妨害せず、それとは反対に、上記のように、高レベルの硫酸カルシウムが少なくとも連続運転では望ましい。
【００２８】
酸化ケイ素もまた微粉中に存在することができる。二酸化ケイ素はＨＦと反応してＳｉＦ４を形成するので、微粉中の二酸化ケイ素の含有率は好ましくは５重量％以下、より好ましくは、２重量％以下（乾燥質量に対して）であることが好ましい。
【００２９】
硫酸源として、発煙硫酸（すなわちＳＯ３の含量を持った硫酸）を使用することが可能である。好ましくは、９０重量％以上、好ましくは９５重量％以上のＨ２ＳＯ４濃度の硫酸が適用される。好ましくは、硫酸の濃度は１００重量％以下である。９０〜１００％、好ましくは９５〜１００％の範囲のＨ２ＳＯ４濃度の硫酸が非常に好適である。多くの場合、９８重量％±０．５重量％のＨ２ＳＯ４の濃度を有する濃硫酸が適用される。かかる硫酸は、発煙硫酸よりはるかに安価である。
【００３０】
用語「微粉」は、好ましくは３０μｍ以下の×９０値の、好ましくは２７μｍ未満の粒子を意味する。粒度曲線は、例えばＨｅｌｏｓ  Ｓｙｍｐａｔｅｃ（登録商標）装置で、レーザー回折によって測定することができる。用語「３０μｍ以下の×９０」は、全粒子の９０％は３０μｍ以下のサイズを有することを意味する。
【００３１】
特に浮遊選鉱によって、濃縮された天然蛍石が、本発明の処理プロセスのための出発原料として非常に好適である。
【００３２】
好ましくは、蛍石は約５００〜８００℃に予熱されず、その結果この予熱形態で反応させられない。より好ましくは、それは４００℃以上の温度に予熱されない。最も好ましくは、それは３００℃以上の温度に予熱されない。
【００３３】
一実施形態によれば、天然蛍石からの微粉を処理することができる。上記のように、かかる微粉は、ＨＦ生産プロセスの出発原料中に存在する場合、厄介であると考えられ、例えば、篩い分けまたは他の手段によって、例えばサイクロンでまたは乾燥操作中に行われてもよい風力分級によって公知の処理プロセス前に除去される。微粉は今まで廃棄物と考えられ、捨てられている。本発明で、原則として価値ある粗生成物であるこれらの微粉をＨＦおよび硫酸カルシウムへ変換することが今や可能である。
【００３４】
完全な反応を達成するために、熱を供給することが必要である可能性があることが分かった。熱は外部源から供給することができる。あるいはまた、またはさらに、熱の少なくとも一部は、または必要とされる熱は全て、塩基性カルシウム化合物、例えば、酸化カルシウム、水酸化カルシウムもしくはそれぞれの苛性アルカリ溶液、または炭酸カルシウムを処理されるべき微粉に加えることによって提供される。これらの塩基性カルシウム化合物は硫酸と反応し、微粉と硫酸との反応を支援するのに十分な反応熱を提供する。これは、下でさらに詳細に説明される。
【００３５】
別の実施形態では、合成の沈澱フッ化カルシウムを含むまたはそれからなる微粉を処理することができる。好ましくは、合成フッ化カルシウムは、フッ化物含有廃ガスもしくは廃水の処理から、特に好ましくはＨＦ含有廃ガスもしくは廃水の処理から得られる。
【００３６】
例えば、塩基性カルシウム化合物でのＨＦ含有廃ガスもしくは廃水の精製から得られた微粉の形態の沈澱フッ化カルシウムを処理することができる。多くの場合、酸化カルシウム、水酸化カルシウムもしくはそれぞれの苛性アルカリ溶液、または炭酸カルシウムが、廃水もしくは廃ガスからのＨＦ除去のための精製剤として使用される。それぞれのカルシウム化合物は、多くの場合微粉の形態で、沈澱するフッ化カルシウムに転化される。必要ならば、塩基性カルシウム化合物は、それが完全にフッ化カルシウムに転化されるまで適用することができる。多くの場合に、転化は、例えば、未精製廃ガスもしくは廃水の破過を防ぐための安全上の理由で、転化が定量的である前に停止される。ここで、塩基性カルシウム化合物は、完全な転化の前に新鮮な精製剤で置き換えられ、その結果として、幾らかの塩基性カルシウム塩が使用済み試剤中に残存している。反応を支援するための熱を供給するために、塩基性カルシウム化合物は、微粉が十分な量のそれを既に含まない場合に微粉に加えられてもよい。
【００３７】
廃ガスもしくは廃水は、ＨＦを用いてのガラスエッチングに、蛍石とＨＦとの反応によるＨＦ生産に、半導体製造からの廃ガスの精製に、またはリン酸肥料生産に由来するものであることができる。ＨＦを塩基性カルシウム塩で捕捉することによって精製することができるＨＦ含有廃ガスもしくは廃水のための他のソースは、アルミ精錬、スチール生産、エナメル、煉瓦およびセラミック製造、膠および接着剤生産である。
【００３８】
本発明による方法は、非常に多様な比表面積の微粉に適用することができる。非常に低い、例えば１ｍ２／ｇ以上（例えばＡＲＥＡ−ｍａｔｔ  ＩＩ装置で、Ｎ２を使用して測定される）の比表面積の微粉を処理することができる。例えば、天然蛍石からの微粉は多くの場合低い比表面積を有する。低い比表面積の微粉の、それからより高い比表面積の微粉の場合に完全な転化を達成するためにはより長い時間を一般に要する。
【００３９】
こうして、本発明の方法は、２．５ｍ２／ｇ以上の比表面積の、より好ましくは、５ｍ２／ｇ以上の比表面積の微粉に特にうまく適用できる。上限は決定的に重要であるわけではない。例えば、２０ｍ２／ｇ以上、例えば約２５ｍ２／ｇまたはさらにそれ以上の比表面積のフッ化カルシウムを処理することができる。沈澱プロセス中に通常得られる、かかる高表面積の微粉については、硫酸カルシウムおよびＨＦへの１００％転化が周囲温度でさえ起こる。
【００４０】
上記のように、硫酸とフッ化カルシウムとの反応は、加熱することによって有利に支援される。必要とされる熱は、加熱手段によって供給することができる。例えば、反応器壁を、バーナー、電気的にまたは過熱スチームによって、公知の方法で加熱することができる。好ましい実施形態では、塩基性カルシウム化合物が出発原料中に含まれる。好ましい塩基性カルシウム化合物は、酸化カルシウム、水酸化カルシウムおよび炭酸カルシウムである。炭酸カルシウムが最も好ましい塩基性カルシウム化合物である。これらの塩基性カルシウム化合物は硫酸と発熱反応して硫酸カルシウムを形成し、こうして、出発原料中のフッ化カルシウムと硫酸との反応を誘導するために必要とされる熱を発する。塩基性カルシウム化合物は、出発原料に、例えば、天然蛍石に、または排ガスもしくは廃水処理工程からの微粉に加えることができる。他の出発原料中に、例えば、フッ化カルシウムへのそれぞれの塩基性カルシウム化合物の転化が定量的ではなかった場合に廃水もしくは廃ガス処理剤中にそれらは既に含まれている。一般に、温度は室温以上である。多くの場合、反応は１００℃以上の温度で行われる。好ましくは、温度は２４０℃以下である。
【００４１】
好ましい実施形態では、外部熱は処理工程に全く供給されない。この場合、出発原料中の酸化カルシウム、水酸化カルシウムまたは炭酸カルシウムの量が、硫酸とのその反応によって熱源として役立つ。塩基性カルシウム塩の含有率は、十分な熱が提供されるように選択される。必要な最小量は、フッ化カルシウムと硫酸との反応が完了したかどうかを突き止めるためのそれぞれの試行によって容易に決定することができる。高い比表面積の微粉については、かかる微粉は非常によく反応するので必要量は非常に低い。多くの場合、塩基性カルシウム塩の含有率は、出発混合物の総重量（塩基性カルシウム塩と微粉との合計）を基準として、好ましくは２０重量％以上である。好ましくは、それは４０重量％以下である。勿論、それはさらにより高くてもよい。塩基性カルシウム化合物は、それが既に存在しない限り、処理されるべき材料に加えることができる。この段落に示される百分率は、１００重量％であると設定されたフッ化カルシウムと塩基性カルシウム化合物との合計に対してである。
【００４２】
生じた硫酸カルシウムは、必要ならば任意の過剰の硫酸の中和後に、建設材料として有用である。生じた反応ガスは、ＨＦ、ＳＯ３、Ｈ２Ｏ（ガス状）、多くの場合またＣＯ２、Ｈ２ＳおよびＳｉＦ４ならびに多分他の少量の反応生成物を含む。ＨＦは、公知の方法で回収される。多くの場合、反応ガスは、熱い硫酸で運転される洗浄機で処理される。さらなる精製は、蒸留によって達成することができる。
【００４３】
天然源または合成製造源からの、フッ化カルシウム含有微粉を技術的に実現可能な方法で処理できることは、本発明の利点である。こうして、捨てられていた微粉を価値あるＨＦ源として適用することができる。
【００４４】
以下の実施例は、本発明を限定することを意図せずにそれをさらに説明する。
【実施例】
【００４５】
実施例１：基本的影響要因の測定
一般的な手順：９６．２重量％Ｈ２ＳＯ４濃度の２５ｍｌの硫酸を（伝熱を向上させるための）アルミニウムコーティングでコートされたポリテトラフルオロエチレン（ＰＴＦＥ）製の、および磁気撹拌棒を含む容器に入れた。容器を次に磁気撹拌機の加熱板上に置いた。試験サンプルを１２０℃で２時間乾燥させた。各試験について、０．５ｇの試験サンプルを熱硫酸にゆっくり加えた。反応温度に達した場合に、ストップウォッチをスタートさせて反応時間を測定した。所望の反応時間後に、熱い反応塊を氷冷した金属ボウルに入れ、ボウルで反応混合物は急冷し、反応は停止した。冷却した反応混合物を次に水と接触させ、濾過し、１２０℃で２時間乾燥させた。生じた生成物を次に、レントゲン蛍光分析（Ｂｒｕｋｅｒ  ａｘｓ  Ｓ４  Ｅｘｐｌｏｒｅｒ）によって分析した。得られたデータから、ＣａＦ２の転化率を計算することができた。
【００４６】
（備考：これらの実験は硫酸の量が本発明の方法で提供される量よりはるかに高い場合、本発明とは異なることが指摘されなければならない。これらの実験は、異なるソースからの、異なる粒度の、および異なる比表面積の出発原料の反応性を試験するために行った。）
【００４７】
【表１】
2011519335.tif 000002
【００４８】
試験結果を表２にまとめる。各試験について、それぞれの試験番号、試験材料、（測定された場合には）ｍ２／ｇ単位の比（ＢＥＴ）表面積、反応温度（℃単位）、反応時間（秒単位）および転化率（含まれるＣａＦ２に対する％単位）を示す。
【００４９】
【表２】
2011519335.tif 000003
【００５０】
結果は、比表面積が高ければ高いほど、得られる転化率がより高いおよび／または接触時間がより短いおよび／または良好な転化のために必要とされる温度がより低いという一般的な傾向を実証する。１０００℃で乾燥したサンプルでの試験は、低い転化率を与えるにすぎなかった。（１０００℃で乾燥したサンプルが高温の反応器へ導入されず、それらはそれらを適用する前に冷却されたことが指摘されなければならない。従って、粒子を乾燥させるためのこの前処理は、粒子が約５００〜８００℃に加熱され、その加熱物を反応へ導入する米国特許第３，８７８，２９４号明細書の方法とは異なる。）
【００５１】
実施例２：流動床反応器のシミュレーション
一般的な手順：ある転化率（様々な量の硫酸カルシウムおよび硫酸の存在）後の流動床（流動床は機械的に提供され；出発原料の強烈な混合は、連続モードの運転で短い滞留時間および高い処理量をもたらす）中の状態を、実施例１で使用された磁気撹拌ＰＴＦＥ容器でシミュレートする。
【００５２】
約１０ｇの硫酸カルシウム（硬石膏）およびそれぞれの量の硫酸を十分に混合し、この容器に入れ、加熱した。１８０℃の温度に達したならば、試験材料を−１００％選択率という仮定の下に−反応混合物中に含まれる硫酸の正確に５０％を転化する量で加えた。ある反応時間後に、反応を停止させ、転化率を上記の通り測定した。固化スラッジを試験材料として適用した。
【００５３】
それぞれのデータ（スラッジの重量（「Ｐｓ」））およびｇ単位の硬石膏、℃単位の反応温度、秒単位の反応時間、％単位の転化率および出発原料中の重量％単位の硫酸の含有率）を表３にまとめる。
【００５４】
【表３】
2011519335.tif 000004
【００５５】
実施例は、含まれる２０重量％以下の硫酸の範囲で、凝集が全く（または、濃度範囲の上限で、妨げになる凝集が全く）観察されなかったので、反応を流動床で行い得ることを主として実証する。硫酸の含有率は、良好な転化を達成するために５重量％以上、好ましくは１０重量％以上であるべきである。勿論、低い硫酸濃度でのより高い転化は、延長された反応時間を適用して可能であろう。
【００５６】
実施例３：ミキサー（回分法）で出発原料として天然蛍石の微粉
反応は、Ｌｏｅｄｉｇｅのプラウシェアミキサーで行うことができる。反応器への硫酸の直接供給のために、ランセットまたは注入器を使用することができる。
【００５７】
（最小量のみの炭酸カルシウムを含む）天然蛍石から分離されたダストを、炭酸カルシウムの約２０重量％の含有率まで炭酸カルシウムと混合し、反応器に入れる。外部熱は全く必要とされない。濃硫酸を、反応混合物中のＨ２ＳＯ４含有率が１６重量％を超えないように、間隔をあけてまたは連続的に反応器へ注入する。生じたガス成分を、硫酸を満たした洗浄機に通す。反応器を出た前精製したガス混合物を次に蒸留して精製ＨＦを得る。化学量論的に必要とされる量の１０５％の硫酸の添加後に、反応混合物を、ポスト反応段階後にミキサーから取り出し；炭酸カルシウムを加えて残存硫酸を中和する。
【００５８】
実施例３は、連続反応を開始するために繰り返すことができる。第１工程では、化学量論的に必要とされる量の約８０％の硫酸が加えられるまで硫酸を反応器に供給する。次に、連続的に、硫酸および微粉（ならびに、微粉中に十分に含まれない場合、酸化カルシウム）を反応器に加える。これによって、硫酸および微粉を反応器の同じ部分で加えてそれらの良好な混合を達成する。反応混合物をミキサーの回転中に、反応した生成物が連続的に抜き出されるミキサーの別の部分に運ぶ。反応は、酸および微粉の入口から反応した生成物の出口までの移動中に起こる。
【００５９】
実施例４：流動床反応器での出発原料として中和スラッジの微粉
実施例３を繰り返す。乾燥した中和スラッジ（ＨＦ含有廃水を炭酸カルシウムで処理することによって得られる）はそれ自体２４重量％の炭酸カルシウムを含むので、炭酸カルシウムの添加は全く必要とされない。生じたＨＦおよび硬石膏は、実施例３でのように処理する。
【００６０】
実施例５：流動床反応器での出発原料として天然蛍石の微粉
実施例３を繰り返す。炭酸カルシウムを今回は全く加えないが、反応器およびその内容物を硫酸の添加の間ずっと１８０℃に加熱する。ＨＦおよび硬石膏の単離は、実施例３に記載されたように行う。
【国際調査報告】
2011519335.tif 000005
2011519335.tif 000006
2011519335.tif 000007